(57)【特許請求の範囲】
【請求項１】
少なくとも一方の主面に反射面を設けた複数の透明板を前記反射面に対して垂直な方向に積層して積層ブロックを形成する積層工程と、
前記積層ブロックを前記反射面に対して交差する方向に切断して厚み方向に平行な前記反射面を所定間隔で平行に配置した平板状の光学素子を形成する切断工程と、
を含み、
前記切断工程よりも前に、前記切断工程で形成される前記積層ブロックの切断面と交差して前記透明板の端面に対応する前記積層ブロックの２箇所の外面に補強材を貼付する補強工程をさらに含み、
前記切断工程で形成される前記積層ブロックの切断面と平行な方向に関して、前記補強材を前記積層ブロックに貼付した後の前記補強材の端面が、前記補強材を貼付した後の前記積層ブロックの外面より内側に位置することを特徴とする光学素子の製造方法。
【請求項２】
前記補強工程において前記切断工程で形成される前記積層ブロックの切断面と交差する前記積層ブロックの４箇所の外面に補強材を貼付することを特徴とする請求項１に記載の光学素子の製造方法。
【請求項３】
前記透明板の厚さが０．２ｍｍ〜５．０ｍｍであることを特徴とする請求項１または請求項２に記載の光学素子の製造方法。
【請求項４】
前記切断工程における切断厚さが０．５ｍｍ〜１０．０ｍｍであることを特徴とする請求項１〜請求項３のいずれかに記載の光学素子の製造方法。
【請求項５】
前記補強工程よりも前に、前記補強材を貼付する前記積層ブロックの外面の凹凸を軽減する加工工程をさらに含むことを特徴とする請求項１〜請求項４のいずれかに記載の光学素子の製造方法。
【請求項６】
前記補強材が前記透明板と同じ種類の材料から成ることを特徴とする請求項１〜請求項５のいずれかに記載の光学素子の製造方法。
【請求項７】
前記透明板及び前記補強材がともにガラスから成ることを特徴とする請求項６に記載の光学素子の製造方法。
【請求項８】
複数の前記透明板の積層時に用いる接着剤とは異なる方法で剥離可能な接着剤を用いて前記補強材を前記積層ブロックに貼付することを特徴とする請求項１〜請求項７のいずれかに記載の光学素子の製造方法。
【請求項９】
請求項１〜請求項８のいずれかに記載の方法で製造された２枚の光学素子を互いの前記反射面が直交するように配置して接合する接合工程を含むことを特徴とする結像素子の製造方法。
【発明の詳細な説明】
【技術分野】
【０００１】
本発明は、被投影物の実像を空中に結像させるための結像素子の製造方法、及び結像素子に用いられる光学素子の製造方法に関する。
【背景技術】
【０００２】
従来の結像素子は特許文献１に開示されている。図１８は従来の結像素子の斜視図であり、図１９は図１８の要部を拡大した斜視図である。結像素子１０は平面形状が正方形の平板状の光学素子１を厚み方向（図１８及び図１９のＺ方向）に２枚重ね合わせて形成される。各々の光学素子１の内部には反射面２が設けられる。反射面２は光学素子１の厚み方向に対して平行をなし、複数が所定間隔で平行に配置される。すなわち、複数の反射面２は厚み方向に対して垂直な方向に所定間隔で並べて設けられる。重ね合せた２枚の光学素子１の反射面２は互いに直交する。
【０００３】
図１９に示す結像素子１０において、下側の光学素子１よりもさらに下方に被投影物ＯＢを配置して被投影物ＯＢに向けて光を照射すると、被投影物ＯＢで反射した光の一部（矢印Ｐ）が下側の光学素子１に下面である入射面１８から入射する。下側の光学素子１に入射した光は下側の光学素子１の反射面２で反射した後に上側の光学素子１に入射する。上側の光学素子１に入射して上側の光学素子１の反射面２で反射した光は結像素子１０の上面である出射面１９から出射し、結像素子１０に対して被投影物ＯＢと面対象の位置の空中で被投影物ＯＢの実像（空中映像ＦＩ）として結像する。これにより、被投影物ＯＢの空中映像ＦＩが空中に浮かんだ状態で表示される。
【０００４】
光学素子１の製造にあたって、少なくとも一方の主面に反射面２を設けた複数の透明板をそれら反射面２が同一方向を向くように積層して積層ブロックが形成される。その積層ブロックを透明板の反射面２に対して交差する方向に切断し、厚み方向に平行な反射面２を所定間隔で平行に配置した平板状の光学素子１が形成される。
【先行技術文献】
【特許文献】
【０００５】
【特許文献１】特許第５３１８２４２号公報
【発明の概要】
【発明が解決しようとする課題】
【０００６】
しかしながら、上記従来の光学素子１の製造方法では積層ブロックを切断して光学素子１を形成したり、切断した光学素子１を研磨したりする際の加工ツールと被加工物との間に比較的大きな摩擦等の加工負荷が作用することに課題があった。これにより、積層した複数の透明板の重ね合せ部分が剥離して透明板が分散してしまう虞があることが懸念された。
【０００７】
本発明は、上記の点に鑑みなされたものであり、積層ブロックの積層強度を高め、積層した複数の透明板の分散を抑制することが可能な結像素子の製造方法、及びその結像素子に用いられる光学素子の製造方法を提供することを目的とする。
【課題を解決するための手段】
【０００８】
上記の課題を解決するため、本発明の光学素子の製造方法は、少なくとも一方の主面に反射面を設けた複数の透明板を前記反射面に対して垂直な方向に積層して積層ブロックを形成する積層工程と、前記積層ブロックを前記反射面に対して交差する方向に切断して厚み方向に平行な前記反射面を所定間隔で平行に配置した平板状の光学素子を形成する切断工程と、を含み、前記切断工程よりも前に、前記切断工程で形成される前記積層ブロックの切断面と交差して前記透明板の端面に対応する前記積層ブロックの２箇所の外面に補強材を貼付する補強工程をさらに含むことを特徴としている。
【０００９】
この方法によると、積層ブロックの切断面と交差して透明板の端面に対応する積層ブロックの２箇所の外面に補強材が貼付される。透明板の端面に対応する積層ブロックの端部付近は中央部と比較して積層強度が弱くなる虞があるので、補強材の貼付によって積層強度が高くなる。
【００１０】
また、上記の光学素子の製造方法において、前記補強工程において前記切断工程で形成される前記積層ブロックの切断面と交差する前記積層ブロックの４箇所の外面に補強材を貼付することを特徴としている。
【００１１】
また、上記の光学素子の製造方法において、前記透明板の厚さが０．２ｍｍ〜５．０ｍｍであることを特徴としている。
【００１２】
また、上記の光学素子の製造方法において、前記切断工程における切断厚さが０．５ｍｍ〜１０．０ｍｍであることを特徴としている。
【００１３】
また、上記の光学素子の製造方法において、前記切断工程で形成される前記積層ブロックの切断面と平行な方向に関して、前記補強材を前記積層ブロックに貼付した後の前記補強材の端面が前記補強材を貼付した後の前記積層ブロックの外面より内側に位置することを特徴としている。
【００１４】
また、上記の光学素子の製造方法において、前記補強工程よりも前に、前記補強材を貼付する前記積層ブロックの外面の凹凸を軽減する加工工程をさらに含むことを特徴としている。
【００１５】
また、上記の光学素子の製造方法において、前記補強材が前記透明板と同じ種類の材料から成ることを特徴としている。
【００１６】
また、上記の光学素子の製造方法において、前記透明板及び前記補強材がともにガラスから成ることを特徴としている。
【００１７】
また、上記の光学素子の製造方法において、複数の前記透明板の積層時に用いる接着剤とは異なる方法で剥離可能な接着剤を用いて前記補強材を前記積層ブロックに貼付することを特徴としている。
【００１８】
そして、上記の課題を解決するため、本発明の結像素子の製造方法は、上記いずれかの光学素子の製造方法で製造された２枚の光学素子を互いの前記反射面が直交するように配置して接合する接合工程を含むことを特徴としている。
【発明の効果】
【００１９】
本発明によると、補強材の貼付によって積層ブロックの積層強度を高めることができ、積層された複数の透明板の重ね合せ部分の剥離を抑制することができる。したがって、光学素子及び結像素子の製造において積層ブロックを切断して光学素子を形成したり、切断した光学素子を研磨したりする際、積層した複数の透明板の分散を抑制することが可能になる。
【図面の簡単な説明】
【００２０】
【図１】本発明の第１実施形態に係る光学素子の製造方法で形成されるガラス板の斜視図である。
【図２】本発明の第１実施形態に係る光学素子の製造方法の積層工程を示す斜視図である。
【図３】本発明の第１実施形態に係る光学素子の製造方法の補強工程を示す斜視図である。
【図４】本発明の第１実施形態に係る光学素子の製造方法の補強工程後の積層ブロックの角部を示す部分拡大斜視図である。
【図５】本発明の第１実施形態に係る光学素子の製造方法の切断工程を示す斜視図である。
【図６】本発明の第１実施形態に係る光学素子の製造方法で形成される光学素子の斜視図である。
【図７】本発明の第１実施形態に係る光学素子の製造方法で形成される光学素子の研磨工程を示す上面図である。
【図８】本発明の第１実施形態に係る結像素子の製造方法の接合工程を示す斜視図である。
【図９】本発明の第１実施形態に係る結像素子の製造方法で形成される結像素子の斜視図である。
【図１０】本発明の第２実施形態に係る光学素子の製造方法の補強工程を示す斜視図である。
【図１１】本発明の第２実施形態に係る光学素子の製造方法の補強工程後の積層ブロックの角部を示す部分拡大斜視図である。
【図１２】本発明の第２実施形態に係る光学素子の製造方法の切断工程を示す斜視図である。
【図１３】本発明の第２実施形態に係る光学素子の製造方法で形成される光学素子の斜視図である。
【図１４】本発明の第２実施形態に係る結像素子の製造方法の接合工程を示す斜視図である。
【図１５】本発明の第２実施形態に係る結像素子の製造方法で形成される結像素子の斜視図である。
【図１６】本発明の第３実施形態に係る光学素子の製造方法において補強材を貼付する積層ブロックの外面の凹凸を軽減する加工工程を示す斜視図である。
【図１７】本発明の第４実施形態に係る光学素子の製造方法において補強材を剥離する剥離工程を示す斜視図である。
【図１８】従来の結像素子の斜視図である。
【図１９】図１８の要部を拡大した斜視図である。
【発明を実施するための形態】
【００２１】
以下、本発明の実施形態を図面に基づき説明する。説明の便宜上、前述の図１８及び図１９に示す従来例と同様の部分には同一の符号を付している。
【００２２】
＜第１実施形態＞
最初に、本発明の第１実施形態に係る光学素子及び結像素子の製造方法について、図１〜図９を用いて説明する。図１は光学素子及び結像素子に用いられるガラス板の斜視図である。図２及び図３は光学素子の製造方法の積層工程及び補強工程を示す斜視図である。図４は補強工程後の積層ブロックの角部を示す部分拡大斜視図である。図５及び図６は切断工程及び光学素子を示す斜視図である。図７は光学素子の研磨工程を示す上面図である。図８は結像素子の製造方法の接合工程を示す斜視図である。図９は結像素子の斜視図である。
【００２３】
光学素子１及び結像素子１０に用いられる透明板であるガラス板３は、図１に示すように平面形状が矩形をなす。ガラス板３は例えば５０ｍｍ四方〜４００ｍｍ四方の正方形を成すが、長方形であっても良い。ガラス板３の厚さは例えば０．２ｍｍ〜５．０ｍｍである。この範囲の厚さのガラス板３を用いると、光学素子１を用いて得られる映像が精細になり、映像の品質が向上する。なお、透明板はガラスに代えて、例えばアクリル樹脂等の透明な合成樹脂材料（プラスチック）によって形成しても良い。
【００２４】
ガラス板３は特に限定しないが、ガラス板３の主面３ａが非平面加工面（成形面）であることが好ましい。ガラス板３は、例えばフュージョン法、オーバーフローダウンドロー法またはスロットダウンドロー法で成形される。フュージョン法では下方に向かって凸となるくさび形の垂直断面形状を有する樋が利用され、樋の上部から溢れ出た溶融ガラスが樋の両側面に沿って流下し、くさび形部分の最下方の先端部で一体に融合して平板状のガラス板３が成形される。ガラス板３は空気以外の物には非接触であり、表面張力のみによって滑らかな平板状に形成される。そのため、ガラス板３の主面３ａを平面加工による微細な傷が形成されていない状態とすることができ、ガラス板３の主面３ａに発生し得る微細な傷に起因するガラス板３の破損を防止することができる。その結果、後述する積層ブロック６の加圧時におけるガラス板３の破損を抑制することが可能になる。
【００２５】
ガラス板３には反射面形成工程において反射面２が形成される。反射面２はガラス板３の少なくとも一方の主面３ａに、例えばアルミニウムや銀等の金属製反射膜がスパッタや蒸着、スプレー等の手法によって設けられる。ここでは、反射面２が例えば厚み１００ｎｍのアルミニウムによって形成される。
【００２６】
次に、図２に示す積層工程において複数のガラス板３が積層される。積層工程では、例えばエポキシ系等の接着剤を用いて複数のガラス板３の主面３ａどうしを接着し、反射面２に対して垂直な方向にガラス板３を積層する。複数のガラス板３は各々の反射面２が同じ方向を向くように積層される。ここでは、例えば数百枚程度のガラス板３が積層される。これにより、ガラス板３の積層ブロック６が形成される。
【００２７】
このとき、隣接するガラス板３の間に所定の粒径のスペーサを挟んでも良い。スペーサを用いると、反射面２どうしの平行を維持しながら接着層の厚みを揃えることができる。なお、接着剤はエポキシ系の接着剤に限定されるわけではなく、例えばアクリル系の接着剤でも良い。
【００２８】
次に、加圧工程において積層ブロック６が加圧される。加圧工程では、積層ブロック６の反射面２に対して垂直な方向に加圧する。積層ブロック６の加圧には例えば油圧式のダイセット（不図示）が用いられる。ダイセットのダイホルダとパンチホルダとの間に積層ブロック６を挟むと、ダイホルダとパンチホルダとを平行に保持したままで積層ブロック６を加圧することができる。これにより、成形工程でガラス板３に発生し得る反りが矯正され、積層ブロック６全体の余剰な接着剤が積層ブロック６の外部へと押し出される。そして、複数のガラス板３が精度よく平行に配列された積層ブロック６を得ることができる。
【００２９】
加圧方式としては油圧式のダイセットを用いた方式に限定されるわけではなく、他の方式であっても良い。例えば、定盤の上にガラス板３を積層して積層ブロック６を形成し、最上層のガラス板３の上に錘を載せる方式でも良い。油圧や錘による加重を制御して徐々に圧力が上昇するようにすると、積層ブロック６全体の余剰な接着剤を均一に押し出すことができる。
【００３０】
加圧工程においては、５ｋＰａ以上の圧力を積層ブロック６に加えることが好ましく、５０ｋＰａ以上の圧力を加えることがさらに好ましい。なお、積層ブロック６に対する加圧は接着剤が硬化するまで行われる。これにより、積層ブロック６全体の余剰な接着剤を積層ブロック６の外部へと押し出すことができる。その結果、数百枚のガラス板３が精度よく平行に配列された積層ブロック６を得ることができる。また、一般的にフュージョン法等により成形されたガラス板は反りが大きく、反ったガラス板は板バネのような特性を持つが、上記加圧力によって数百枚重ねたガラス板の反りを矯正することができる。
【００３１】
次に、図３に示す補強工程において積層ブロック６の２箇所の外面６ａに補強材７が貼付される。補強材７は次の切断工程で形成される積層ブロック６の切断面（図５の二点鎖線が示す面）と交差してガラス板３の端面に対応する積層ブロック６の２箇所の外面６ａに貼付される。積層ブロック６への補強材７の貼付には積層工程と同様、例えばエポキシ系、アクリル系の接着剤が使用される。
【００３２】
切断工程で形成される光学素子１（図５及び図６参照）の厚み方向（図３に示す斜視図の奥行き方向）に関して、補強材７は積層ブロック６とほぼ同じ長さを有する。また、図３及び図４に示すように、切断工程で形成される積層ブロック６の切断面と平行な方向（図３及び図４の上下方向）に関して、補強材７を積層ブロック６に貼付した後の補強材７の端面７ａが補強材７を貼付した後の積層ブロック６の外面６ｂより内側に位置する。
【００３３】
補強材７はガラス板３と同じ種類の材料、すなわちガラスから成る。なお、ガラス板３及び補強材７は同じガラスでも互いに加工性が同等の品質のガラスであることが好ましい。ガラスの加工性としては例えば硬さ（ヌープ硬さ等）や摩耗度などが挙げられる。積層ブロック６を構成する複数の透明板の材料としてガラスに代えて例えばアクリル樹脂を用いる場合、補強材もアクリル樹脂であることが好ましい。
【００３４】
次に、図５に示す切断加工において積層ブロック６から光学素子１が形成される。積層ブロック６はガラス板３の反射面２に対して交差する方向に切断される。切断加工ではガラス板３と補強材７とが一緒に切断される。これにより、厚み方向に平行な反射面２を所定間隔で平行に配置した平板状の光学素子１（図６参照）が形成される。切断工程における光学素子１の切断厚さは０．５ｍｍ〜１０．０ｍｍであり、例えば数十枚程度切り出される。
【００３５】
積層ブロック６の切断には例えばワイヤーソーやブレードソー、バンドソーが用いられる。例えば、ワイヤーソー１０１は直径が０．１ｍｍ〜０．５ｍｍのワイヤー状をなし、その長手方向に往復直線運動して積層ブロック６を切断する。このとき、砥粒が入った研削液をかけると、ワイヤーソー１０１によって砥粒と積層ブロック６との間に摩擦が生じて積層ブロック６が切断される。ワイヤーソーとしてはワイヤーに砥粒が付着したタイプも利用することができる。
【００３６】
次に、図７に示す研磨工程において光学素子１が研磨される。なお、研磨工程は前工程であるラッピング工程と、後工程であるポリッシング工程とに分けて実行することができる。光学素子１の研磨工程では例えば研磨パッド（不図示）の上面で回転する研磨キャリア１０２が用いられる。研磨キャリア１０２は光学素子１を個別に収容可能な複数の収容部１０２ａを備える。
【００３７】
光学素子１はその厚み方向に垂直をなす光の入射面または出射面が研磨パッドに接触するように研磨キャリア１０２の収容部１０２ａに収容される。収容部１０２ａは光学素子１に対して十分大きなサイズを有し、その内部で光学素子１が研磨パッドの上面に沿って自在に移動可能になっている。研磨キャリア１０２と研磨パッドとは例えば図７の紙面と平行な平面内で互いに反対方向に回転し、光学素子１を研磨する。なお、光学素子１の上方にも別の研磨パッドを用意し、上方及び下方から光学素子１を挟むようにして光学素子１の上面及び下面を同時に研磨しても良い。
【００３８】
図６及び図７に示すように、光学素子１の反射面２が延びる方向の両端面に、積層された複数のガラス板３の端面に跨るようにして補強材７が貼付されている。補強材７が貼付されたガラス板３の端面付近は中央部と比較して積層強度が弱くなる虞がある。また、ワイヤーソー１０１や研磨パッドなどの加工ツールと積層ブロック６、光学素子１との間に摩擦等の大きな加工負荷が作用する虞もある。これらの課題に対して、補強材７の貼付によって積層強度を高めて、積層された複数のガラス板３の重ね合せ部分を剥離し難くすることができる。
【００３９】
また、補強材７はこの後の光学素子１を用いた装置の組み立てで発生し得る損耗に対してガラス板３を保護する役目を果たす。また、補強材７にはガラス板３を積層する際に用いた接着剤の環境変化による接着力の低下を防止する効果も期待できる。
【００４０】
なお、図３及び図４を用いて説明したように、切断工程で形成される積層ブロック６の切断面と平行な方向に関して、補強材７を積層ブロック６に貼付した後の補強材７の端面７ａが補強材７を貼付した後の積層ブロック６の外面６ｂより内側に位置していない、すなわち外側に突出している場合（図７の矢印Ｘ部参照）、研磨工程において次のような不具合が生じる可能性がある。
【００４１】
光学素子１を研磨キャリア１０２の収容部１０２ａに収容して研磨する際、補強材７の突出部が収容部１０２ａの内面に接触して局所的に大きな負荷が発生して補強材７が外れ、複数のガラス板３の積層強度が低下する可能性がある。また、補強材７の突出部が収容部１０２ａの内面に接触して補強材７等が破損し、その破片等により光学素子１の被研磨面に傷が生じて十分な研磨品質が得られない可能性もある。これらの不具合は切断工程において発生することも考えられる。したがって、切断工程で形成される積層ブロック６の切断面と平行な方向に関して、補強材７を積層ブロック６に貼付した後の補強材７の端面７ａが補強材７を貼付した後の積層ブロック６の外面６ｂより内側に位置することが好ましい。
【００４２】
次に、図８に示す接合工程において２枚の光学素子１を用いて結像素子１０（図９参照）が形成される。２枚の光学素子１は互いの反射面２が直交するように配置されて接合される。
【００４３】
＜第２実施形態＞
次に、本発明の第２実施形態に係る光学素子及び結像素子の製造方法について、図１０〜図１５を用いて説明する。図１０は光学素子の製造方法の補強工程を示す斜視図である。図１１は補強工程後の積層ブロックの角部を示す部分拡大斜視図である。図１２及び図１３は切断工程及び光学素子を示す斜視図である。図１４及び図１５は結像素子の製造方法の接合工程及び結像素子を示す斜視図である。なお、この実施形態の基本的な構成は先に説明した第１実施形態と同じであるので、第１実施形態と共通する構成要素には前と同じ符号を付してその説明を省略するものとする。
【００４４】
第２実施形態の光学素子１の製造方法では、図１０に示す補強工程において積層ブロック６の４箇所の外面６ｃに補強材７が貼付される。補強材７は次の切断工程で形成される積層ブロック６の切断面（図１２の二点鎖線が示す面）と交差する積層ブロック６の４箇所の外面６ｃに貼付される。
【００４５】
切断工程で形成される光学素子１（図１２及び図１３参照）の厚み方向（図１０に示す斜視図の奥行き方向）に関して、補強材７は積層ブロック６とほぼ同じ長さを有する。また、図１０及び図１１に示すように、切断工程で形成される積層ブロック６の切断面と平行な方向（図１０及び図１１の上下方向）に関して、補強材７を積層ブロック６に貼付した後の補強材７の端面７ａが補強材７を貼付した後の積層ブロック６の外面６ｄより内側に位置する。
【００４６】
図１２に示す切断加工では積層ブロック６から光学素子１が形成される。積層ブロック６はガラス板３の反射面２に対して交差する方向に切断される。切断加工ではガラス板３と補強材７とが一緒に切断される。これにより、厚み方向に平行な反射面２を所定間隔で平行に配置した平板状の光学素子１（図１３参照）が形成される。光学素子１の周囲四辺には補強材７が貼付されたままとなっている。
【００４７】
図１４に示す接合工程において２枚の光学素子１を用いて結像素子１０（図１５参照）が形成される。２枚の光学素子１は互いの反射面２が直交するように配置されて接合される。光学素子１の周囲四辺に補強材７が貼付されているので、複数のガラス板３の積層強度がより一層向上し、積層された複数のガラス板３の重ね合せ部分を剥離し難くすることが可能である。また、光学素子１の周囲四辺に貼付された補強材７はガラス板３を保護する効果も高める。
【００４８】
＜第３実施形態＞
次に、本発明の第３実施形態に係る光学素子及び結像素子の製造方法について、図１６を用いて説明する。図１６は光学素子の製造方法において補強材を貼付する積層ブロックの外面の凹凸を軽減する加工工程を示す斜視図である。なお、この実施形態の基本的な構成は先に説明した第１実施形態と同じであるので、第１実施形態と共通する構成要素には前と同じ符号を付してその説明を省略するものとする。
【００４９】
第３実施形態の光学素子１の製造方法では、積層工程の後、補強工程の前に図１６に示す加工工程が実行される。この加工工程では補強材７を貼付する積層ブロック６の外面６ａの凹凸を軽減する加工が実行される。図１６には加工箇所を二点鎖線で描画している。
【００５０】
複数のガラス板３はその成形工程において外形寸法にばらつきが生じる可能性がある。そして、積層工程では積層する複数のガラス板３の端面がきれいに揃わず、ずれが生じる可能性がある。これらに起因して補強材７を貼付する積層ブロック６の外面６ａに凹凸が生じる虞がある。積層ブロック６の外面６ａに凹凸がある状態で補強材７を貼付する場合、貼付し難くなって作業性が低下し、さらに複数のガラス板３各々の端面と補強材７との接着強度にばらつきが生じる可能性がある。
【００５１】
このような理由により、補強材７を貼付する積層ブロック６の外面６ａの凹凸を軽減するために、積層ブロック６の外面６ａに対して研磨加工等が実行される。これにより、積層ブロック６の外面６ａへの補強材７の貼付において作業性が向上し、複数のガラス板３各々の端面と補強材７との接着強度が均一になる。
【００５２】
＜第４実施形態＞
次に、本発明の第４実施形態に係る光学素子及び結像素子の製造方法について、図１７を用いて説明する。図１７は光学素子の製造方法において補強材を剥離する剥離工程を示す斜視図である。なお、この実施形態の基本的な構成は先に説明した第１実施形態と同じであるので、第１実施形態と共通する構成要素には前と同じ符号を付してその説明を省略するものとする。
【００５３】
第４実施形態の光学素子１の製造方法では、切断工程の後、または研磨工程の後に図１７に示す剥離工程が実行される。この剥離工程では光学素子１の周囲に貼付された補強材７が光学素子１から剥離される。このため、補強工程では、複数のガラス板３の積層時に用いる接着剤とは異なる方法で剥離可能な接着剤を用いて補強材７を積層ブロック６に貼付する。これにより、剥離工程では補強材７のみを光学素子１から剥離することができ、複数のガラス板３の積層部分は剥離しない。補強材７は例えば溶剤などを用いて光学素子１から剥離される。
【００５４】
光学素子１から補強材７を剥離すると、複数の光学素子１をその光の入射面及び出射面に沿って並べてより大きな光学デバイスを形成する際に好都合である。
【００５５】
上記のように、光学素子１の製造方法は、少なくとも一方の主面３ａに反射面２を設けた複数のガラス板３を反射面２に対して垂直な方向に積層して積層ブロック６を形成する積層工程と、積層ブロック６を反射面２に対して交差する方向に切断して厚み方向に平行な反射面２を所定間隔で平行に配置した平板状の光学素子１を形成する切断工程と、を含み、その切断工程よりも前に、切断工程で形成される積層ブロック６の切断面と交差してガラス板３の端面に対応する積層ブロック６の２箇所の外面６ａに補強材７を貼付する補強工程をさらに含む。
【００５６】
この方法によると、積層ブロック６の切断面と交差してガラス板３の端面に対応する積層ブロック６の２箇所の外面６ａに補強材７が貼付される。ガラス板３の端面に対応する積層ブロック６の端部付近は中央部と比較して積層強度が弱くなる虞があるので、補強材７の貼付によって積層強度を高めることができる。これにより、積層ブロック６から光学素子１を得るための切断工程や光学素子１の研磨工程で被加工物に作用する加工負荷に起因する積層された複数のガラス板３の重ね合せ部分の剥離を抑制することが可能になる。そして、それら切断工程や研磨工程を好適に実行できるので、映像品質の向上が図られた光学素子１を得ることが可能である。
【００５７】
また、上記光学素子１の製造方法では、補強工程において切断工程で形成される積層ブロック６の切断面と交差する積層ブロック６の４箇所の外面６ｃに補強材７を貼付する。
【００５８】
この方法によると、矩形をなす光学素子１の周囲四辺に補強材７が貼付される。これにより、複数のガラス板３の積層強度をより一層向上させることができ、積層された複数のガラス板３の重ね合せ部分を剥離し難くすることが可能である。また、光学素子１の周囲四辺に貼付された補強材７によってガラス板３を保護する効果を高めることもできる。
【００５９】
また、上記光学素子１の製造方法ではガラス板３の厚さが０．２ｍｍ〜５．０ｍｍである。また、上記光学素子１の製造方法では切断工程における切断厚さが０．５ｍｍ〜１０．０ｍｍである。
【００６０】
これらの方法によると、光学素子１を用いて得られる映像が精細になり、映像の品質を向上させることが可能である。しかしながら一方では、ガラス板３の厚さや切断工程における光学素子１の切断厚さが上記のように比較的薄い場合、複数のガラス板３の積層強度が低下する虞がある。そこで、上記実施形態のように積層ブロック６の外面に補強材７を貼付すると、複数のガラス板３の積層強度を向上させることができ、積層された複数のガラス板３の重ね合せ部分を剥離し難くすることが可能になる。
【００６１】
また、上記光学素子１の製造方法では、切断工程で形成される積層ブロック６の切断面と平行な方向に関して、補強材７を積層ブロック６に貼付した後の補強材７の端面７ａが補強材７を貼付した後の積層ブロック６の外面６ｂ、６ｄより内側に位置する。
【００６２】
この方法によると、補強材７の端面７ａが積層ブロック６の外面６ｂ、６ｄよりも外側に突出することを防止することが可能である。これにより、積層ブロック６から光学素子１を得るための切断工程や光学素子１の研磨工程で補強材７に突出部が存在することに起因する補強材７の外れや破損を抑制することができる。したがって、複数のガラス板３の積層強度を好適に維持し、光学素子１の研磨品質の向上を図ることが可能である。
【００６３】
また、上記光学素子１の製造方法では補強工程よりも前に、補強材７を貼付する積層ブロック６の外面６ａの凹凸を軽減する加工工程をさらに含む。
【００６４】
この方法によると、積層ブロック６の外面６ａへの補強材７の貼付において作業性を向上させることができ、複数のガラス板３各々の端面と補強材７との接着強度を均一にすることが可能になる。
【００６５】
また、上記光学素子１の製造方法では補強材７が透明板と同じ種類の材料から成る。すなわち、ガラス板３及び補強材７がともにガラスから成る。
【００６６】
これらの方法によると、ガラス板３及び補強材７の加工性を同等にすることができる。これにより、積層ブロック６から光学素子１を得るための切断工程や光学素子１の研磨工程においてガラス板３と補強材７とを同じように一緒に切断、研磨することが可能であり、好適な切断面、研磨面を得ることができる。
【００６７】
また、上記光学素子１の製造方法では、複数のガラス板３の積層時に用いる接着剤とは異なる方法で剥離可能な接着剤を用いて補強材７を積層ブロック６に貼付する。
【００６８】
この方法によると、補強材７の剥離工程において補強材７のみを積層ブロック６から剥離することができる。これにより、複数のガラス板３の積層部分は剥離せず、その積層強度を好適に維持することが可能である。
【００６９】
また、結像素子１０の製造方法は上記いずれかの方法で製造された２枚の光学素子１を互いの反射面２が直交するように配置して接合する接合工程を含む。
【００７０】
この方法によると、結像素子１０の製造に係る積層ブロック６から光学素子１を得るための切断工程や光学素子１の研磨工程において積層された複数のガラス板３の重ね合せ部分の剥離を抑制することが可能になる。
【００７１】
以上、本発明の実施形態につき説明したが、本発明の範囲はこれに限定されるものではなく、発明の主旨を逸脱しない範囲で種々の変更を加えて実施することができる。
【産業上の利用可能性】
【００７２】
本発明は、被投影物の実像を空中に結像させるための結像素子の製造方法、及び結像素子に用いられる光学素子の製造方法において利用可能である。
【符号の説明】
【００７３】
１    光学素子
２    反射面
３    ガラス板
３ａ    主面
６    積層ブロック
６ａ、６ｂ、６ｃ、６ｄ    外面
７    補強材
７ａ    端面
【図１】
0006541986.tif 000002
【図２】
0006541986.tif 000003
【図３】
0006541986.tif 000004
【図４】
0006541986.tif 000005
【図５】
0006541986.tif 000006
【図６】
0006541986.tif 000007
【図７】
0006541986.tif 000008
【図８】
0006541986.tif 000009
【図９】
0006541986.tif 000010
【図１０】
0006541986.tif 000011
【図１１】
0006541986.tif 000012
【図１２】
0006541986.tif 000013
【図１３】
0006541986.tif 000014
【図１４】
0006541986.tif 000015
【図１５】
0006541986.tif 000016
【図１６】
0006541986.tif 000017
【図１７】
0006541986.tif 000018
【図１８】
0006541986.tif 000019
【図１９】
0006541986.tif 000020